(57)【要約】【課題】本発明は、Ｆｅ−Ｂ−Ｓｉ系非晶質合金の高磁束密度化と熱安定性、非晶質形成能、加工性の向上および低鉄損化を実現させたＦｅ系非晶質合金薄帯を提供する。【解決手段】Ｆｅ−Ｂ−Ｓｉ系の非晶質合金薄帯にＮ、さらにはＣ、Ｐを適量含有させることで、磁束密度を大きく劣化させることなく、熱的安定性、非晶質形成能、加工性（脆性）、鉄損を改善したＦｅ系非晶質合金薄帯。原子％で、Ｂ：５〜２５％、Ｓｉ：１〜３０％、Ｎ：０．００１〜０．２％、さらにはＣ：０．００３〜１０％、Ｐ：０．００１〜０．２％、残部Ｆｅおよび不可避的不純物からなるＦｅ系非晶質合金薄帯。さらにはＦｅ量の１５％以下をＣｏ、Ｎｉあるいは５％以下のＣｒから１種または２種以上で置換したＦｅ系非晶質合金薄帯。【選択図】なし【特許請求の範囲】
【請求項１】
原子％で、Ｂ  ：５〜２５％、
Ｓｉ：１〜３０％、
Ｎ  ：０．００１〜０．２％
を含有し、残部Ｆｅおよび不可避的不純物からなることを特徴とするＦｅ系非晶質合金薄帯。
【請求項２】
原子％で、さらに、
Ｃ  ：０．００３〜１０％、
Ｐ  ：０．００１〜０．２％
の一種または二種を含有し、残部Ｆｅおよび不可避的不純物からなることを特徴とする請求項１に記載のＦｅ系非晶質合金薄帯。
【請求項３】
原子％で、
Ｂ  ：１０〜２０％、
Ｓｉ：１〜１０％、
Ｎ  ：０．００１〜０．２％、
Ｃ  ：０．０２〜２％、
Ｐ  ：０．００１〜０．２％
とすることを特徴とする請求項２に記載のＦｅ系非晶質合金薄帯。
【請求項４】
原子％で、
Ｂ  ：５〜１２％、
Ｓｉ：１〜５％、
Ｎ  ：０．００１〜０．２％、
Ｃ  ：１〜１０％、
Ｐ  ：０．００１〜０．２％
とすることを特徴とする請求項２に記載のＦｅ系非晶質合金薄帯。
【請求項５】
原子％で、Ｆｅ量の１５％以下をＣｏ、Ｎｉあるいは５％以下のＣｒから１種または２種以上で置換したことを特徴とする請求項１〜４のいずれかの項に記載のＦｅ系非晶質合金薄帯。
【発明の詳細な説明】
【技術分野】
【０００１】
本発明は、電力用トランス、高周波用トランス等の鉄芯に用いられるＦｅ系非晶質合金薄帯に関するものである。特に、高磁束密度を具備し、熱的安定性、非晶質形性能、加工性および鉄損に優れたＦｅ系非晶質合金薄帯に関する。
【背景技術】
【０００２】
非晶質合金薄帯を電力用トランス、高周波用トランス等の鉄芯素材として用いる技術的課題としては、珪素鋼板を用いる場合に比較してトランス製造時の材料使用量、例えば鉄芯、銅線が多くなり、製造コストが高くなることが挙げられる。これは、非晶質合金薄帯の多くが、飽和磁化力が小さく、トランスでの設計磁束密度を低くせざるを得ないという理由によるもので、その結果として鉄芯断面積が大きくなるためである。
【０００３】
そこで、非晶質合金薄帯の磁束密度を向上させるために様々な研究がなされてきた。例えば、特許文献１では、Ｆｅ80Ｂ20の組成からなる非晶質合金薄帯において飽和磁束密度１．５７〜１．６１Ｔ(Tesla) が得られること、Ｓｉ，Ｐを添加することで脆化温度、延性を改善しうることが提案されている。また、特許文献２では、Ｆｅ−Ｂ−Ｓｉ−Ｃ系の非晶質合金薄帯において、Ｃｏ添加により高磁束密度を確認しているものの、Ｃｏは高価な元素であることからコスト的に難点がある。そこで、Ｃｏを使用することなく高磁束密度を実現しうる成分系として、非特許文献１にはＦｅ−Ｂ−Ｃ系の非晶質合金薄帯が紹介され、この成分系で１．７８Ｔの飽和磁束密度を達成したことが報告されているが、Ｆｅ−Ｂ−Ｓｉ−Ｃ系の非晶質合金薄帯と比較して鉄損が悪いこと、焼鈍時やトランス動作時の磁気特性安定で代表される熱的安定性が低位であるという問題がある。
【０００４】
更に、特許文献３では、Ｐ：０．００８〜０．１質量％の微量添加によりＳ，Ｍｎなどの不純物元素含有の許容量を拡大しうることが提案されているが、Ｐ添加に伴う熱的安定性や加工性（脆性）への影響については評価されていない。また、特許文献４では、Ｃｒを含む非晶質合金薄帯にＮを添加することで、薄帯の硬度上昇や最大透磁率、鉄損の改善が提案されているが、依然として熱的安定性、加工性の問題は解決されていない。
【０００５】
【特許文献１】特開平０３−２６４６５４号公報
【特許文献２】特開平０３−５００６６８号公報
【特許文献３】特開平０９−９５７６０号公報
【特許文献４】特開昭６２−７４０５０号公報
【非特許文献１】Hatta et al.: JEEEE Trans. Magnetics MAG-14(1978)1013
【発明の開示】
【発明が解決しようとする課題】
【０００６】
Ｆｅ−Ｂ−Ｓｉ系あるいは、Ｆｅ−Ｂ−Ｓｉ−Ｃ系の非晶質合金薄帯の高磁束密度化を図るためには、Ｆｅ以外の成分の量を減らすことが有効であるが、このようにすると、熱的安定性、非晶質形成能、加工性（脆性）、鉄損が改善されないという問題がある。また、これに加えてさらに、安価な鉄源を利用して安定な鉄損が得られるＦｅ系非晶質合金薄帯は、これまでに得ることができなかった。
【課題を解決するための手段】
【０００７】
本発明者らは、Ｆｅ−Ｂ−Ｓｉ系およびＦｅ−Ｂ−Ｓｉ−Ｃ系の非晶質合金にＮを含有させることにより、結晶化促進元素と言われている不純物元素（Ａｌ等）を表面酸化層に濃縮させることが可能になり、これにより非晶質合金薄帯の亀裂伝播が防止され加工性が大きく改善することを見出した。このＮ含有の効果は、特に、低鉄損、非晶質形性能の改善効果に有効なＰを含有させる際の問題（Ｐを含有させることにより薄帯に亀裂が伝播し易くなる）を解消し、これにより、高磁束密度を具備し、熱的安定性、非晶質形性能、加工性（脆性）、鉄損に優れたＦｅ系非晶質合金薄帯の製造が可能となった。
また、Ｐを含有させる上でＮを含有させることは、磁束密度や耐食性の特性や焼鈍条件等の改善を目的としてＦｅの一部をＮｉ、Ｃｏ、Ｃｒに置換した際に生じる薄帯脆化問題を改善する効果もあることも判明した。
これらの知見を基に検討を重ね、本発明を完成するに至った。その要旨は次の通りである。
（１）原子％で、Ｂ：５〜２５％、Ｓｉ：１〜３０％、Ｎ：０．００１〜０．２％、を含有し、残部Ｆｅおよび不可避的不純物からなることを特徴とするＦｅ系非晶質合金薄帯。
（２）原子％で、さらに、Ｃ：０．００３〜１０％、Ｐ：０．００１〜０．２％の一種または二種を含有し、残部Ｆｅおよび不可避的不純物からなることを特徴とする（１）に記載のＦｅ系非晶質合金薄帯。
（３）原子％で、Ｂ：１０〜２０％、Ｓｉ：１〜１０％、Ｎ：０．００１〜０．２％、Ｃ：０．０２〜２％、Ｐ：０．００１〜０．２％、とすることを特徴とする（２）に記載のＦｅ系非晶質合金薄帯。
（４）原子％で、Ｂ：５〜１２％、Ｓｉ：１〜５％、Ｎ：０．００１〜０．２％、Ｃ：１〜１０％、Ｐ：０．００１〜０．２％、とすることを特徴とする（２）に記載のＦｅ系非晶質合金薄帯。
（５）原子％で、Ｆｅ量の１５％以下をＣｏ、Ｎｉあるいは５％以下のＣｒから１種または２種以上で置換したことを特徴とする（１）〜（４）のいずれかの項に記載のＦｅ系非晶質合金薄帯。
【発明の効果】
【０００８】
本発明によれば、高磁束密度を具備し、熱的安定性、非晶質形成能、加工性（脆性）、鉄損を改善したＦｅ系非晶質合金薄帯を提供することが可能となる。
【発明を実施するための最良の形態】
【０００９】
先ず、本発明における成分組成とその範囲について説明する。なお、成分組成の範囲は特段の指定が無い限りは、何れも原子％である。
【００１０】
Ｂは非晶質形成能と熱的安定性の改善に有効な元素であり、各特性の要求に応じて適正量が添加される。Ｂが５％未満では非晶質相を安定して得ることはできず、一方、２５％を超えると融点上昇により非晶質相形成が困難になる。低鉄損、熱的安定性を重視する場合には、Ｂは１０〜２０％が好ましく、高磁束密度を重視する場合には半金属元素を低減する必要があることから５〜１２％とすることが好ましい。
【００１１】
Ｓｉも同様に、非晶質形成能と熱的安定性の改善に有効な元素であり、各特性の要求に応じて適正量が添加される。Ｓｉが１％未満では非晶質相を安定して形成することはできず、一方、３０％超では熱的安定性の改善効果が飽和する。低鉄損、熱的安定性を重視する場合には、Ｓｉは１〜１０％が好ましく、高磁束密度を重視する場合には半金属元素を低減する必要があることから１〜５％とすることが好ましい。
【００１２】
Ｎは熱的安定性、非晶質形性能および非晶質薄帯の加工性（脆性）の改善に有効な元素であり、各特性の要求に応じて適正な含有量が決定される。Ｎが０．００１％未満ではこれら特性の改善が見られず、一方、０．２％超では熱的安定性の効果が飽和する。Ｎは好ましくは０．００３％、０．００４％、０．００６％、０．００７％、０．００８％、０．００９％程度、さらには、０．０２％、０．０３％、０．０４％、０．０５％程度含んでいてもよい。一方、０．１％を超えてのＮの添加はコストが嵩み、好ましくは、０．０９％、０．０８％、０．０７％、０．０６％程度であれば添加コストは下がる。
なお、不純物が含まれる鉄源を使用してＣｏやＮｉ、Ｃｒを含有させる場合において低鉄損の効果を主として狙う場合には、Ｎは必ずしも添加を必須とするものではなく、不可避的不純物として含有している程度でもよい。
【００１３】
Ｃは薄帯の磁束密度の向上、非晶質形性能の改善（鋳造性向上）に有効な元素であり、各特性の要求に応じて適正量な含有量が決定される。Ｃを０．００１％以上、好ましくは０．００３％以上含有させることによって、溶湯と冷却基板の濡れ性が向上して良好な薄帯を形成することができる。さらに、Ｃが０．０１％以上、好ましくは０．０２％以上では非晶質形性能の改善効果が得られ、より好ましくは０．０３％、０．０６％、０．０８％、０．１％、０．１５％、０．２％、０．３％、０．５％、０．６％、０．７％、０．８％、０．９％、さらには、１％、２％、３％、４％、５％含有させることも可能である。一方、１０％超では磁束密度の改善効果が低下する。低鉄損、熱的安定性を重視する場合には、Ｃは０．０２〜２％が好ましく、高磁束密度を重視する場合にはＢ量を低減するために融点が上昇するので半金属元素のＣを１〜１０％添加することが好ましい。
【００１４】
Ｐは鉄損、非晶質形性能の改善に有効な元素であり、各特性の要求に応じて適正量が含有される。Ｐの含有により非晶質形性能が改善し、不純物元素含有の許容量が拡大するが、Ｐが０．００１％未満では非晶質形性能改善効果が見られずまた鉄損改善効果も見られない。Ｐを含有させることにより非晶質形性能が向上するが、一方で、Ｐの含有量の増加に伴い薄帯に亀裂が伝播し易くなり、加工性が劣化する問題が発生する。さらにＰが０．２％を超えると非晶質薄帯のロール冷却面を外側にして曲げ、破壊する際の曲げ破壊直径が大きくなり非晶質薄帯の加工性（脆性）が悪化する。Ｐは、０．００２％、０．００３％、０．００４％、０．００６％、０．００８％、０．０１％、０．０２％、０．０３％、０．０４％、０．０５％、０．０６％、０．０７％、０．０８％、さらには、０．１２％、０．１５％程度含まれていてもよい。
【００１５】
本発明においては、Ｆｅ量の１５％以下をＣｏ、Ｎｉあるいは５％以下のＣrから１種または２種以上で置換すると、非晶質薄帯の脆化問題が発生せずに良好な非晶質薄帯が得られる。これらの元素は好ましくは、０．００１％、０．００２％、０．００３％、０．００５％、０．００８％、０．０１％、０．０２％、０．０３％、０．０４％、０．０５％、０．０６％、０．０７％、０．０８％、０．１％、０．２％、０．３％、０．４％、０．５％、０．６％程度含んでいても良い。但し、Ｃｏ、Ｎｉについては磁束密度の改善効果はあるが、高価であるため、原料コストを考慮するとＦｅ量の１０％以下、さらには５％以下の置換に留めておくのが好ましい。これらの元素は、さらに好ましくは、４％、３％、２％、１％以下でもよい。
【００１６】
安価な鉄源を用いた場合、例えば、鉄鉱石が原料である製鋼プロセスで生産される一部の鋼種を合金の鉄源に使用することが可能になるが、本発明の薄帯を製造するための鉄源は、この製鋼プロセスで生産される鋼種に限定される訳ではない。また、本発明において含有される微量成分は、合金等による積極的な添加をしてもよく、また、他の合金等から混入する不純物成分を積極的に活用することにより含有させても良い。
また、本発明の成分に、構成元素としてＦｅ、Ｂ、Ｓｉ以外に公知のＴｉ、Ｚｒ、Ｖ、Ｎｂ、Ｍｏ、Ｃｕ等を含んでいても、何ら本発明の効果を損なうものではない。特に、Ｔｉ、Ｚｒは非晶質形成能改善に効果があることが知られており、これらはそれぞれ０．０１〜５％程度含有してもよい。
【００１７】
本発明の薄帯は、本発明の合金成分を溶解し、溶湯をスロットノズル等を通して高速で移動している冷却板の上に噴出し、該溶湯を急冷凝固させる方法、例えば、単ロール法、双ロール法によって製造することができる。単ロール装置には、ドラムの内壁を使う遠心急冷装置、エンドレスタイプのベルトを使う装置、およびこれらの改良型である補助ロールやロール表面温度制御装置を付属させたもの、減圧下あるいは真空中、または不活性ガス中での鋳造装置も含まれる。本発明では、薄帯の板厚、板幅などの寸法は特に限定しないが、薄帯の板厚は、例えば、１０μｍ以上１００μｍ以下が好ましい。また、板幅は２０ｍｍ以上が好ましい。
【実施例】
【００１８】
＜実施例１＞
直径５８０ｍｍの銅合金製冷却ロール（ロール回転数８００ｒｐｍ）、試料溶解用の高周波誘導溶解装置、石英坩堝、坩堝先端に設けた長さ２５ｍｍ、幅０．６ｍｍのスリットノズルからなる単ロール非晶質合金薄帯製造装置を用いてＦｅ−Ｂ−Ｓｉ系の成分組成にＮおよびＣ、Ｐを含有させた表１に示す成分で、幅２５ｍｍ、厚さ２８〜３５μｍの非晶質合金薄帯を製造した。なお、Ｆｅ源は不純物の少ない転炉鋼を用い、Ｂの添加はＦｅ−Ｂとして、Ｓｉの添加はＦｅ−Ｓｉとして、Ｃの添加は純Ｃとして、Ｐの添加はＦｅ−Ｐとして、Ｎの添加は窒素ガス気流中で窒化鉄を配合することによって行なった。表１にその成分組成と得られた各特性を示した。なお、得られた非晶質合金薄帯の諸特性は以下に記述する方法で測定した。
【００１９】
１）磁気特性は、得られた薄帯を３６０℃で1時間、窒素雰囲気中で磁場中焼鈍し、単板磁気測定装置（ＳＳＴ）にて測定し、磁束密度１．３Ｔ、周波数５０Ｈｚでの鉄損と磁場８００Ａ／ｍにおける磁束密度（Ｂ８）にて評価した。
２）熱的安定性は、キューリー温度を評価指標とし（キューリー温度が大きいほど熱的に安定）、振動試料型磁力計（ＶＳＭ）にて測定した。
３）非晶質形性能は、結晶化温度（Ｔｐ）、融点（Ｔｍ）を示差走査熱量計（ＤＳＣ）にて測定し、評価指標として、Ｔｐ／Ｔｍで示した（Ｔｐ／Ｔｍが大きいほど非晶質形性能が良好）。
４）脆性評価は、３６０℃で１時間、窒素雰囲気中で焼鈍した後の非晶質薄帯を薄帯のロール冷却面側を外側に曲げ、破壊する際の曲げ破壊直径を測定した（曲げ破壊直径が大きいほど脆性が悪化）。
非晶質薄帯を電力用トランス、高周波用トランス等の鉄芯に用いる場合、非晶質薄帯は非常に薄いため通常巻き鉄芯として用いられる。したがって鉄芯を製造する際に脆性は特に重要な特性となる。本発明者らが調査した結果、脆性評価指標とした曲げ破壊半径は４ｍｍ以下とする必要がある。また焼鈍温度等の製造条件や、設計条件等から、Ｔｐ／Ｔｍは０．５以上、キュリー温度は３５０℃以上必要であることも分かった。一方、鉄損および磁束密度は鉄芯の設計にかかわるため、必要に応じて選択されている。（一般に低鉄損、高磁束密度が要求されるが、例えば、鉄損が若干高くても高磁束密度を優先して設計される、低鉄損が重要で磁束密度はあまり重要視されない設計等、対象機器に合わせて選択される。）
【００２０】
【表１】
2006316348.tif 000002
【００２１】
表１は本発明の請求項１、２の発明に関係する低鉄損で、高磁束密度を得る本発明例および比較例の成分組成とその評価結果である。表１において、比較例１はＦｅ−Ｂ−Ｓｉ系の非晶質薄帯でＮ、Ｃ、Ｐの何れも含有しておらずベースの成分組成である。比較例１に対しＮ、Ｃ、Ｐを含有させて得られた非晶質薄帯の磁気特性、熱的安定性、非晶質形性能、脆性を評価した。
本発明例１は比較例１に対してＮを０．００４％含有させており、熱的安定性、非晶質形性能、脆性が改善されている。本発明例２ではＣを０．９３％含有した上で、Ｎを０．００４％含有させているため磁束密度も向上している。一方、本発明例３ではＰを０．１％含有した上でＮを０．００４％含有させているため、鉄損が良好となっている。本発明例４ではＣを０．９３％、Ｐを０．１％、Ｎを０．００４％含有させており熱的安定性、非晶質形性能、脆性、磁束密度、鉄損の全てにおいて改善されている。本発明例５ではＣ、Ｎは本発明例４と同じであるがＰが０．２％含有さており、Ｆｅの減少により磁束密度が僅かに低下するが、鉄損値は大きく改善され、さらに非晶質形性能および脆性も改善されていた。一方、比較例２ではＰが０．２５％と過剰に含有されているため磁束密度は低下し、脆性が悪化していた。本発明例６〜８はＣを０．９３％、Ｐを０．１％含有させた上でＮの含有量を変化させているが、磁束密度、鉄損が大きく変わることなく、Ｎ量の含有量の増加に伴い熱的安定性、非晶質形性能、脆性が向上されている。比較例３はＮを０．２５％と過剰に含有しておりＮ添加のコストが嵩んでいるが、熱的安定性、非晶質形成能はすでに飽和しており、またＮの増加により磁束密度が低下している。
以上のことから熱的安定性、非晶質形成能、加工性（脆性）、鉄損が改善されることが解る。
【００２２】
＜実施例２＞
実施例１と同様の方法で表２に示す成分で、幅２５ｍｍ、厚さ２８〜３５μｍのＦｅ−Ｂ−Ｓｉ−Ｃ−Ｐ−Ｎ系の非晶質合金薄帯を製造した。表２にその成分組成と得られた各特性を示した。なお、測定方法および評価方法は実施例１と同一である。
【００２３】
【表２】
2006316348.tif 000003
【００２４】
表２は本発明の請求項３の発明に関係する低鉄損で、加工性が良好で、中程度の磁束密度を得る本発明例および比較例の成分組成とその評価結果である。表２において、比較例４はＰ、Ｎの何れも含有しておらずベースの成分組成である。比較例４に対しP、Ｎを含有して得られた非晶質薄帯の磁気特性、熱的安定性、非晶質形成能、脆性を評価した。
本発明例９ではＰが０．００５％、Ｎが０．００４％添加されており鉄損、脆性、熱的安定性の改善が見られた。本発明例１０、１１は、それぞれＰ：０．１％、Ｐ：０．２％、およびＮ：０．００４％の含有でＦｅが減少したため磁束密度は僅かに低下するが鉄損値は大きく改善され、非晶質形性能、脆性も改善されていた。一方、比較例５ではＰが０．２５％と過剰に含有されているため磁束密度は低下し、脆性が悪化していた。本発明例１２〜１４はＰ：０．１％含有で低鉄損を示しており、非晶質形成能も改善されているが、さらにＮの含有量の増加に伴い熱的安定性、非晶質形性能、脆性が改善している。比較例６はＮ：０．２５％と過剰に含有しておりＮ添加のコストが嵩んでいるが、熱的安定性、非晶質形成能はすでに飽和しており、またＮの増加により磁束密度が低下している。
以上のことから、表２の成分組成においても熱的安定性、非晶質形成能、加工性（脆性）、鉄損が改善されることが解る。
【００２５】
＜実施例３＞
実施例１と同様の方法で表３に示す成分で、幅２５ｍｍ、厚さ２８〜３５μｍのＦｅ−Ｂ−Ｓｉ−Ｃ−Ｐ−Ｎ系の非晶質合金薄帯を製造した。表３にその成分組成と得られた各特性を示した。なお、測定方法および評価方法は実施例１と同一である。
【００２６】
【表３】
2006316348.tif 000004
【００２７】
表３は本発明の請求項４の発明に関係する高磁束密度を得る本発明例および比較例の成分組成とその評価結果である。表３において、比較例７はＰ、Ｎの何れも含有しておらずベースの成分組成である。比較例７に対しP、Ｎを含有して得られた非晶質薄帯の磁気特性、熱的安定性、非晶質形成能、脆性を評価した。
本発明例１５ではＰが０．００５％、Ｎが０．００４％含有されており鉄損、脆性、熱的安定性の改善が見られた。本発明例１６、１７は、それぞれＰ：０．１％、Ｐ：０．２％、およびＮ：０．００４％の含有でＦｅが減少したため磁束密度は僅かに低下するが鉄損値は大きく改善され、さらに非晶質形性能および脆性も改善されていた。一方、比較例８ではＰが０．２５％と過剰に添加されているため磁束密度は低下し、脆化していた。本発明例１８〜２０はＰ：０．１％添加で低鉄損を示しており、非晶質形性能も改善されているが、さらにＮ量の含有量の増加に伴い熱的安定性、非晶質形性能、脆性が改善している。比較例９はＮ：０．２５％と過剰に含有しておりＮ添加のコストが嵩んでいるが、熱的安定性、非晶質形成能はすでに飽和しており、またＮの増加により磁束密度が低下している。
以上のことから、表３の成分組成においても熱的安定性、非晶質形成能、加工性（脆性）、鉄損が改善されることが解る。
【００２８】
＜実施例４＞
実施例１と同様の方法で表４に示す成分で、幅２５ｍｍ、厚さ２８〜３５μｍのＦｅ−Ｂ−Ｓｉ−Ｃ−Ｐ−Ｎ系非晶質合金薄帯のＦｅをＣｏ、Ｎｉ、Ｃｒで置換した非晶質合金薄帯を製造した。表４にその成分組成と得られた各特性を示した。なお、測定方法および評価方法は実施例１と同一である。
【００２９】
【表４】
2006316348.tif 000005
【００３０】
表４は本発明の請求項５の発明に関係する磁束密度や耐食性改善を目的とした本発明例および比較例の成分組成とその評価結果である。表４において、本発明例２１〜２４は磁束密度改善のためにＦeをＣoで、本発明例２５はＮｉでそれぞれ置換している。さらに、本発明例２１はＣ、Ｐを、本発明例２２はＣを、本発明例２３はＰを含有させていない成分組成である。本発明例２６は耐食性改善を目的としてＦeをＣrで置換している。本発明例２７は磁束密度、耐食性の両方の改善を目的としてＦeをＣo、Ｎi、Ｃrで置換している。なお、ＮｉおよびＣｒはＦｅ源およびＦｅ−Ｂ等の添加合金から微量が不可避的に混入した（例えば、表４の本発明例２１のＮｉ：０．０３％およびＣｒ：０．０５％）。比較例１０、１１は本発明例２１、２２に対してＮを含有しない例であり、比較例１２は本発明例２３に対してＮを比較例２４に対しＮ、Ｐを含有しない例である。
また、比較例１２〜１４は本発明例２４〜２７に対し、Ｎ、Ｐを含有しない例である。
本発明例ではいずれもＮの含有効果により曲げ破壊直径が何れも４０％程度減少し、４ｍｍ以下となっており脆性改善がなされていることが解る。また、Ｐの効果により鉄損も良好となり、Ｐ添加による脆性もＮの含有効果により改善されている。
以上のことからＦｅをＣｏ、Ｎｉ、Ｃｒで置換した場合においてもＰおよびＮの含有効果により薄帯特性が改善されることが解る。
【産業上の利用可能性】
【００３１】
本発明の合金薄帯は、Ｎの添加効果により熱的安定性、非晶質形成能、加工性（脆性）、鉄損が改善される。また、電力トランスや高周波トランスの鉄芯用や、更には磁気シ−ルド材などの鉄芯用軟磁性材料として、幅広く使用することができる。
【手続補正書】
【提出日】平成18年4月21日(2006.4.21)
【手続補正１】
【補正対象書類名】明細書
【補正対象項目名】００１９
【補正方法】変更
【補正の内容】
【００１９】
１）磁気特性は、得られた薄帯を３６０℃で1時間、窒素雰囲気中で磁場中焼鈍し、単板磁気測定装置（ＳＳＴ）にて測定し、磁束密度１．３Ｔ、周波数５０Ｈｚでの鉄損と磁場８００Ａ／ｍにおける磁束密度（Ｂ８）にて評価した。
２）熱的安定性は、キューリー温度を評価指標とし（キューリー温度が大きいほど熱的に安定）、振動試料型磁力計（ＶＳＭ）にて測定した。
３）非晶質形性能は、結晶化温度（Ｔｐ）、融点（Ｔｍ）を示差走査熱量計（ＤＳＣ）にて測定し、評価指標として、Ｔｐ／Ｔｍで示した（Ｔｐ／Ｔｍが大きいほど非晶質形性能が良好）。
４）脆性評価は、３６０℃で１時間、窒素雰囲気中で焼鈍した後の非晶質薄帯を薄帯のロール冷却面側を外側に曲げ、破壊する際の曲げ破壊直径を測定した（曲げ破壊直径が大きいほど脆性が悪化）。
非晶質薄帯を電力用トランス、高周波用トランス等の鉄芯に用いる場合、非晶質薄帯は非常に薄いため通常巻き鉄芯として用いられる。したがって鉄芯を製造する際に脆性は特に重要な特性となる。本発明者らが調査した結果、脆性評価指標とした曲げ破壊直径は４ｍｍ以下とする必要がある。また焼鈍温度等の製造条件や、設計条件等から、Ｔｐ／Ｔｍは０．５以上、キュリー温度は３５０℃以上必要であることも分かった。一方、鉄損および磁束密度は鉄芯の設計にかかわるため、必要に応じて選択されている。（一般に低鉄損、高磁束密度が要求されるが、例えば、鉄損が若干高くても高磁束密度を優先して設計される、低鉄損が重要で磁束密度はあまり重要視されない設計等、対象機器に合わせて選択される。）